(57)【要約】【課題】ラビング処理で発生する塵埃を効率良く除去することによって、液晶表示装置の高輝度化、高精細化により求められる高品質の光学補償フィルムを製造すると共に、ラビングシートの長寿命化を図ることで生産性を向上できるラビング処理方法及び装置を提供する。【解決手段】ラビング処理装置１０は、長尺状の透明フィルム１２をその長手方向に移動させながら、透明フィルム１２の配向膜形成材料層の表面を回転状態のラビングローラ１６に接触させて配向膜を形成する。ラビングローラ１６の回転方向に対してラビングローラ１６と透明フィルム１２との接触位置の下流側には、ラビングローラ１６の表面を除電する第１除電装置１８が設けられる。また、ラビングローラ１６の回転方向に対して第１除電装置１６の下流側には、ラビングローラ１６の表面を除塵する除塵装置２０〜２２が設けられる。【選択図】  図１
2008102270.tif 000002
【特許請求の範囲】
【請求項１】
配向膜形成材料層を備えた長尺可撓性シートをその長手方向に移動させながら、前記配向膜形成材料層の表面を回転状態のラビングローラに接触させて配向膜を形成するラビング処理方法において、
前記長尺可撓性シートと接触したラビングローラの表面を除電した後、除塵することを特徴とするラビング処理方法。
【請求項２】
長手方向に移動する配向膜形成材料層を備えた長尺可撓性シートに回転接触させて配向膜を形成させる回転駆動するラビングローラを備えたラビング処理装置において、
前記ラビングローラの回転方向に対して下流側に設けられ、前記ラビングローラの表面を除電する下流側除電装置と、
前記ラビングローラの回転方向に対して、前記下流側除電装置の下流側に設けられ、前記ラビングローラの表面を除塵する下流側除塵装置と、
を備えたことを特徴とするラビング処理装置。
【請求項３】
前記ラビングローラの回転方向に対して該ラビングローラと前記長尺可撓性シートとの接触位置の上流側に設けられ、前記ラビングローラの表面を除電する上流側除電装置を備えたことを特徴とする請求項２に記載のラビング処理装置。
【請求項４】
前記透明フィルムに前記配向膜形成材料層の反対側の面から波長０．１〜０．５ｎｍの軟Ｘ線を照射する軟Ｘ線発生装置を備えたことを特徴とする請求項２又は３に記載のラビング処理処置。
【発明の詳細な説明】
【技術分野】
【０００１】
本発明はラビング処理方法及び装置に係り、特に光学補償フィルムの製造工程において配向膜をラビング処理するラビング処理方法及び装置に関する。
【背景技術】
【０００２】
液晶表示装置に広く使用されるＴＮ−ＬＣＤの視野角を改善する方法として、透明フィルムの配向膜上に液晶性ディスコティック化合物層を形成した光学補償フィルムが知られている。その際の配向膜は、透明フィルム上に配向膜形成材料層を形成し、その配向膜形成材料層をラビング処理することによって得られる。
【０００３】
ラビング処理は、ラビングシート（ラビング布）をラビングローラ円筒軸に貼り合わせたラビングローラを配向膜形成材料の搬送方向に対して逆方向に回転させ、ラビングシートと配向膜形成材料層を物理的に擦ることにより行われる。したがって、ラビング処理では、ラビングローラと配向膜形成材料層とが擦れるために塵埃が発生しやすく、この塵埃が透明フィルムに付着することによって光学補償フィルムの輝点欠陥となり、液晶表示装置の表示品質を低下させるおそれがあった。
【０００４】
そこで、ラビング処理で発生した塵埃を除去するための様々な方法が提案されている。たとえば、特許文献１には、ラビング処理後の透明フィルムの表面を除電装置で除電した後、表面除塵機又は粘着ローラを用いて塵埃を除去することが開示されている。また、特許文献２には、高い透過力を有する電離放射線（波長０．１〜０．５ｎｍの軟Ｘ線）を非ラビング面側から照射することによって透明フィルム表面を除電し、ラビング処理で発生する塵埃を除去する方法が開示されている。さらに、特許文献３には、ラビング処理により形成した配向膜を湿式除塵装置により湿式除塵して配向膜表面の塵埃を除去する方法が開示されている。
【特許文献１】特開平９−７３０８１号公報
【特許文献２】特開平１１−３０５２３３号公報
【特許文献３】特開２００２−４０２４５号公報
【発明の開示】
【発明が解決しようとする課題】
【０００５】
ところで、近年では、液晶表示装置の高輝度化、高精細化により液晶表示装置の表示品質の低下に影響を及ぼす輝点サイズが小さくなっている。このため、輝点の原因となる微小な塵埃の除去が求められている。
【０００６】
しかしながら、上述した従来方法のみでは、微小な塵埃を充分に除去することができず、液晶表示装置の高輝度化、高精細化により求められる高品質の光学補償フィルムを製造することができないという問題があった。
【０００７】
本発明はこのような事情に鑑みてなされたもので、ラビング処理で発生する塵埃を効率良く除去することによって、液晶表示装置の高輝度化、高精細化により求められる高品質の光学補償フィルムを製造すると共に、ラビングシートの長寿命化を図ることで生産性を向上できるラビング処理方法及び装置を提供することを目的とする。
【課題を解決するための手段】
【０００８】
請求項１に記載の発明は前記目的を達成するために、配向膜形成材料層を備えた長尺可撓性シートをその長手方向に移動させながら、前記配向膜形成材料層の表面を回転状態のラビングローラに接触させて配向膜を形成するラビング処理方法において、前記長尺可撓性シートと接触したラビングローラの表面を除電した後、除塵することを特徴とする。
【０００９】
請求項１の発明によれば、ラビングローラの表面を充分に除電した後に除塵を行うので、ラビングローラの表面を確実に除塵することができる。したがって、ラビングローラに付着した塵埃によってラビング処理の性能が低下したり、長尺可撓性シートに塵埃が転移したりすることを防止することができる。これにより、ラビング処理した長尺可撓性シートを用いて液晶表示装置の高輝度化、高精細化により求められる高品質の光学補償フィルムを製造することができる。また、ラビングローラの表面を確実に除塵することができるため、ラビングローラでの塵埃の蓄積がなくラビングローラ（ラビングシート）の長寿命化を図れるというメリットがある。
【００１０】
請求項２に記載の発明は前記目的を達成するために、長手方向に移動する配向膜形成材料層を備えた長尺可撓性シートに回転接触させて配向膜を形成させる回転駆動するラビングローラを備えたラビング処理装置において、前記ラビングローラの回転方向に対して該ラビングローラと前記長尺可撓性シートとの接触位置の下流側に設けられ、前記ラビングローラの表面を除電する下流側除電装置と、前記ラビングローラの回転方向に対して前記下流側除電装置の下流側に設けられ、前記ラビングローラの表面を除塵する除塵装置と、を備えたことを特徴とする。
【００１１】
請求項２の発明によれば、下流側除電装置によってラビングローラの表面を除電した後、除塵装置によって除塵を行うので、ラビングローラ表面の塵埃を確実に除去することができる。したがって、ラビングローラに付着した塵埃によってラビング処理での配向性能が低下したり、長尺可撓性シートに塵埃が転移したりすることを防止することができる。これにより、ラビング処理した長尺可撓性シートを用いて液晶表示装置の高輝度化、高精細化により求められる高品質の光学補償フィルムを製造することができる。また、ラビングローラの表面を確実に除塵することができるため、ラビングローラでの塵埃の蓄積がなくラビングローラ（ラビングシート）の長寿命化を図れるというメリットがある。
【００１２】
請求項３に記載の発明は請求項２の発明において、前記ラビングローラの回転方向に対して該ラビングローラと前記長尺可撓性シートとの接触位置の上流側に設けられ、前記ラビングローラの表面を除電する上流側除電装置を備えたことを特徴とする。
【００１３】
請求項３の発明によれば、上流側除電装置によって除電されたラビングローラが長尺可撓性シートに接触するので、接触時にラビングローラや長尺可撓性シートが帯電することを抑制することができる。したがって、ラビング処理時に発生した塵埃がラビングローラや長尺可撓性シートに付着しにくくなり、塵埃による不具合を防止することができる。
【００１４】
請求項４に記載の発明は請求項２又は３の発明において、前記透明フィルムに前記配向膜形成材料層の反対側の面から波長０．１〜０．５ｎｍの軟Ｘ線を照射する軟Ｘ線発生装置を備えたことを特徴とする。
【００１５】
請求項４に記載の発明によれば、波長０．１〜０．５ｎｍの軟Ｘ線を配向膜形成材料層の反対面から照射することによって、軟Ｘ線が長尺可撓性シートを透過して前記ラビングローラ（ラビングシート）表面近傍の空気にも照射されて、電離作用により高濃度のイオンが生成され、ラビングローラ（ラビングシート）を十分に除電することができる。これにより、ラビング処理した長尺可撓性シートを用いて液晶表示装置の高輝度化、高精細化により求められる高品質の光学補償フィルムを製造することができる。また、ラビングローラの表面を確実に除塵することができるため、ラビングローラでの塵埃の蓄積がなくラビングローラ（ラビングシート）の長寿命化を図れるというメリットがある。
【発明の効果】
【００１６】
本発明によれば、ラビングローラの表面を除電した後に除塵を行うので、ラビングローラ表面の塵埃を確実に除去することができ、ラビング処理した長尺可撓性シートを用いて液晶表示装置の高輝度化、高精細化により求められる高品質の光学補償フィルムを製造することができる。また、ラビングローラの表面を確実に除塵することができるため、ラビングローラでの塵埃の蓄積がなくラビングローラ（ラビングシート）の長寿命化を図れる。
【発明を実施するための最良の形態】
【００１７】
以下、添付図面に従って本発明に係るラビング処理方法及び装置の好ましい実施の形態について説明する。
【００１８】
図１は、本実施の形態におけるラビング処理装置１０の構成を示す模式図である。同図に示すように、ラビング処理装置１０は、透明フィルム（長尺可撓性シートに相当）１２にラビングローラ１６を接触させてラビング処理を行う装置であり、透明フィルム１２は、その上面が一対のローラ１４、１４によって押さえられた状態で走行するようになっている。透明フィルム１２は、その下面に配向膜形成用樹脂層が形成されている。配向膜形成用樹脂層は、透明で、且つ、配向処理により配向され得るものであれば良い。配向膜形成用樹脂層の形成材料の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル共重合体、エチレン／酢酸ビニル共重合体、カルボキシメチルセルロース、ポリエチレン、ポリプロピレン及びポリカーボネート等のポリマー及びシランカップリング剤等の化合物を挙げることができる。好ましいポリマーの例としては、ポリイミド、ポリスチレン、スチレン誘導体のポリマー、ゼラチン、ポリビニルアルコールあるいはポリビニルアルコール誘導体を挙げることができる。配向膜形成用樹脂層の形成材料は、重合性基を有するものが液晶層との接合強度を増すために有効である。
【００１９】
ラビングローラ１６は、透明フィルム１２の配向膜形成用樹脂層に接触するように配置される。すなわち、ラビングローラ１６は、透明フィルム１２の下側に、且つ、透明フィルム１２の下面に所定のラップ角度（たとえば４〜２０°）で係合するように配置される。このラビングローラ１６は、円筒軸にベルベット等のラビングシートを貼り合わせて形成したものであり、その外径は１００〜５００ｍｍ、好ましくは１５０〜３００ｍｍで製造されている。ラビングシートとしては、ゴム、ナイロン、ポリエステル等から得られるシート、ナイロン繊維、レイヨン繊維、ポリエステル繊維から得られるシート（ベルベット等）、紙、ガーゼ、フェルトなどを挙げることができる。
【００２０】
ラビングローラ１６は、不図示の回転駆動源に接続され、透明フィルム１２の搬送方向の反対方向に、所定の速度（たとえば２００〜６００ｒｐｍ）で回転するように制御される。これにより、搬送状態の透明フィルム１２の配向膜形成用樹脂層とラビングローラ１６の表面とが接触点Ｐにおいて擦れ合って、配向膜形成用樹脂層がラビング処理され、配向膜が形成される。なお、ラビングローラ１６は、その回転速度を所定の範囲、たとえば１０００ｒｐｍ程度までの範囲で制御できるように構成することが好ましい。また、ラビングローラ１６は、その回転軸が所定の範囲、たとえば０〜５０°の角度で調節できるように構成することが好ましい。さらに、ラビングローラ１６又はローラ１４は、透明フィルム１２の幅方向の張力差を測定できる張力測定器を取り付けて、その張力差が所定の範囲内（たとえば０．１Ｎ／ｃｍ以下）となるように制御することが好ましい。
【００２１】
ラビングローラ１６の回転方向に対して、接触点Ｐの下流側には、第１除電装置１８（下流側除電装置に相当）が設けられる。第１除電装置１８は、ラビングローラ１６の表面に対向して配置されており、ラビングローラ１６の表面を除電できるように構成される。第１除電装置１８の構成は特に限定するものではない。すなわち、除電装置は、空気イオンを利用して静電気を中和させる装置であり、空気イオンの生成方法には「光照射式」と「コロナ放電式」がある。光照射方式は、軟Ｘ線、コロナ放電式はコロナ放電現象を利用して空気イオンを生成する。一般的には、「除電ブラシ」、「ブロアタイプ除電装置」、「バータイプ除電装置」、「高密度除電装置」、「軟Ｘ線除電装置」が知られている。バータイプ除電装置は、フィルム等広範囲に渡る除電を行いたい場合に最適である。高密度除電装置は、正負イオンを生成する交流除電装置とこれに対向する平板電極（イオン吸引電極）で除電ゲートを構成し、その後、直流除電装置及び交流除電装置が設置されている。フィルムはこの除電ゲートを通過する過程でフィルム表面に強制的に正負イオンを交互に照射して、正負の電界が閉じた状態の帯電模様を除去し、その後、直流除電装置及び交流除電装置でゼロ電位まで除電するものである。軟Ｘ線除電装置は、波長の長いＸ線を空気中に放射して発生させる空気イオンで静電気を除去するものであり、フィルム表面だけでなく、裏面にも除電能力がある。この第１除電装置１８によって、接触点Ｐで透明フィルム１２に接触した直後のラビングローラ１６の表面が除電される。
【００２２】
ラビングローラ１６の回転方向に対して、第１除電装置１８の下流側には、第１除塵装置２０、第２除塵装置２１、第３除塵装置２２が順に設けられる。これらの除塵装置２０〜２２はそれぞれ、エアの噴射口と吸引口（不図示）を備えており、噴射口からラビングローラ１６の表面に向けてエアを噴射するとともに、ラビングローラ１６の表面のエアを吸引口から吸引して除去できるように構成される。これにより、ラビングローラ１６の表面に付着した塵埃は、エアとともに吸引口から吸引され、ラビングローラ１６の表面から除去される。なお、除塵装置２０〜２２の構成は上述したものに限定されるものではなく、たとえば超音波振動する圧縮空気を吹きつけて吸引する超音波除塵装置を用いてもよい。
【００２３】
ラビングローラ１６の回転方向に対して、第３除塵装置２２の下流側、すなわち、接触点Ｐのすぐ上流側には、第２除電装置（上流側除電装置に相当）２４が設けられる。第２除電装置２４は、ラビングローラ１６の表面で、且つ、接触点Ｐの近傍に向けて配置されており、ラビングローラ１６の表面を、接触点Ｐの近傍で除電できるように構成される。第２除電装置２４の構成は特に限定するものではないが、たとえば、第１除電装置１８と同様に「バータイプ除電装置」、「高密度除電装置」、「軟Ｘ線除電装置」が用いられる。
【００２４】
ラビングローラ１６の上方、すなわち、透明フィルム１２を挟んでラビングローラ１６の反対側にはエアプレス装置２６が設けられ、このエアプレス装置２６によってラビング処理中の透明フィルム１２を所定の圧力でラビングローラ１６に接触させることができる。
【００２５】
透明フィルム１２の搬送方向に対して接触点Ｐの上流側と下流側には、軟Ｘ線除電器２８（軟Ｘ線発生装置に相当）が設けられる場合がある。軟Ｘ線除電器２８は、透明フィルム１２の上側に配置され、透明フィルム１２の上面（すなわち、配向膜の反対側面）に向けて波長０．１〜０．５ｎｍの軟Ｘ線を照射するように構成される。軟Ｘ線を空気中に照射することによって、電離作用により高濃度のイオンが生成され、生成されたイオンのうち帯電物付近と逆極性のものが帯電電荷と結合し、静電気を緩和する。また、軟Ｘ線は物質透過性が高いために合成樹脂に殆ど吸収されずに透過する。したがって、軟Ｘ線を透明フィルム１２に照射することによって、軟Ｘ線が透明フィルム１２を透過してラビングローラ（ラビングシート）が除電される。なお、軟Ｘ線除電器２８としては、たとえば浜松ホトニクス（株）社製フォトイオナイザが用いられ、イオン生成管の管球で、管電圧＋９．５ｋＶ、電流１５０μＡで使用される。
【００２６】
次に上記の如く構成されたラビング処理装置１０の作用について比較例を挙げて説明する。図２は、比較となるラビング処理装置３０を示す構成図であり、このラビング処理装置は、図１のラビング処理装置１０と比較して、第１除電装置１８、第２除電装置２４がない点で異なっている。
【００２７】
ラビング処理装置１０、３０では、透明フィルム１２とラビングローラ１６を接触させるために、塵埃が発生する。この塵埃が透明フィルム１２に付着して後段の装置（たとえば配向膜上に液晶性ディスコティック化合物を含む塗布液を塗布する塗布工程等）に搬送されると、光学補償フィルムの輝点欠陥の原因となる。また、透明フィルム１２の表面だけでなく、ラビングローラ１６の表面に塵埃が付着した場合も同様に、ラビング処理の性能を低下させて光学フィルムの輝点欠陥の原因となったり、塵埃がラビングローラ１６から透明フィルム１２に移って輝点欠陥の原因となるおそれがある。
【００２８】
このため、ラビング処理装置１０、３０では、除塵装置２０〜２２を設け、この除塵装置２０〜２２によってラビングローラ１６の表面を除塵している。しかし、ラビングローラ１６は透明フィルム１２と擦れ合って帯電しているため、塵埃はラビングローラ１６に静電吸着している。したがって、ラビング処理装置３０では、除塵装置２０〜２２で除塵してもラビングローラ１６の表面の塵埃を完全に除去することができない。
【００２９】
そこで、本実施の形態のラビング処理装置１０では、第１〜第３の除塵装置２０〜２２に加えて第１除電装置１８を設け、接触直後のラビングローラ１６の表面を除電している。したがって、除電されたラビングローラ１６が除塵装置２０〜２２によって除塵されるので、除塵装置２０〜２２による除塵性能を向上させることができる。これにより、ラビングローラ１６に付着した塵埃によってラビング性能が低下したり、ラビングローラ１６の塵埃が透明フィルム１２に転移したりすることを防止することができる。よって、本実施の形態によれば、塵埃の付着がなく、高品質のラビング処理が施された配向膜を形成することができるので、この透明フィルム１２を用いて光学補償フィルムを製造することによって、輝点欠陥の少ない高品質の光学補償を製造することができる。
【００３０】
また、本実施の形態では、接触点Ｐのすぐ上流側に第２除電装置２４が設けられている。したがって、第２除電装置２４で除電したラビングローラ１６を透明フィルム１２に接触させるので、透明フィルム１２及びラビングローラ１６の帯電を極力抑えることができる。これにより、ラビング処理後の透明フィルム１２及びラビングローラ１６に塵埃が付着しにくくなり、より高品質の光学補償フィルムを製造することができる。
【００３１】
さらに、本実施の形態では、軟Ｘ線除電器２８によって透明フィルム１２に軟Ｘ線を照射することによって、透明フィルム１２の配向膜を除電している。したがって、透明フィルム１２に塵埃が付着することをより確実に防止することができ、より高品質の光学補償フィルムを製造することができる。
【００３２】
なお、上述した実施形態には、軟Ｘ線除電器２８や第２除電装置２４を設けた例を示したが、本発明はこれに限定するものではなく、軟Ｘ線除電器２８や第２除電装置２４のない実施形態も可能である。ただし、軟Ｘ線除電器２８や第２除電装置２４を第１除電装置１８とともに使用することによって、ラビングローラ１６の表面及び透明フィルム１２の表面の塵埃付着除去性能を大幅に高めることができる。
【実施例】
【００３３】
（配向膜形成材料層を備えた長尺状透明フィルムの作成）
セルローストリアセテート（フジタック、富士写真フィルム（株）製、厚さ：１００μｍ、幅：５００ｍｍ）の長尺状フィルムの一方の側に、長鎖アルキル変性ポリビニルアルコール（ＭＰ−２０３、クラレ（株）製）５重量％水溶液を塗布し、９０℃４分間乾燥させた。こうして、厚さ２．０μｍの配向膜形成材料層を形成した。
【００３４】
（配向膜形成材料層のラビング処理）
配向膜形成材料層を備えた長尺状透明フィルムを図１の装置を用いて配向膜形成材料層表面にラビング処理を施した。配向膜形成材料層を備えた透明フィルムは、矢印の方向に連続して２０ｍ／分で搬送した。透明フィルムはローラ（ローラ外径：９０ｍｍ、長さ：１６５０ｍｍ）により上部から抑えながら搬送し、下側より押圧されたラビングローラ（外径：３００ｍｍ）を搬送方向と反対向きに４００ｒｐｍで回転させながら、円筒軸に貼り付けたラビングシート（ベルベット）を配向膜形成材料層に接触させることによりラビング処理を施した。この時、軟Ｘ線除電装置（フォトイオナイザＬ７１２０、浜松ホトニクス（株）製）により、透明フィルムの配向膜形成材料層が備えられていない側の表面から配向膜形成材料層とラビングローラの接触面の裏側に該当する面に軟Ｘ線を照射して、帯電した配向膜及び配向膜に付着した樹脂微粉等を除電した。この時の軟Ｘ線発生装置は管球にイオン生成管を用い、管電圧＋９．５ｋＶ、電流１５０μｍで使用され、この時発生する軟Ｘ線の波長は０．１〜０．４ｎｍであった。
【００３５】
除電された透明フィルムは、その配向膜層面及び配向膜のない面の樹脂微粉等を除塵した。除塵装置としては、表面除塵器（ニューウルトラクリーナ（ＵＶＵ−Ｗタイプ、（株）伸興製）を使用し、ヘッド圧４０ｋＰａ、表面除塵器の吹き出し風速２２０ｍ／秒、ローラ表面との除塵器先端との距離３ｍｍで除塵を行った。
【００３６】
また、ラビング処理を施している間、ラビングシート（ベルベット）の表面を、ラビングローラ側面に近接して配置した第１除電装置によって除電した後、第１〜第３の除塵装置により除塵を行った。第１除電装置としては、キーエンス製ＳＪＲ−１５６を用い、布除電を行った。第１〜第３の除塵装置としては、振幅２０ｍｍ、速度５ｍｍ／秒でラビングローラ側面に平行に反復移動させた。表面除塵器としては、超音波除塵器（ニューウルトラクリーナ（ＵＶＵ−Ｗタイプ、（株）伸興製）を使用し、ヘッド圧４０ｋＰａ、超音波除塵機の吹き出し風速２２０ｍ／秒、ロール表面との除塵器先端との距離３ｍｍで除塵を行なった。さらに、第１〜第３の除塵装置で除塵したラビングローラを第２除電装置で除電した。第２除電装置は第１除電装置と同じものを使用した。
【００３７】
上記のラビング処理において、透明フィルムのテンションとラビングローラの回転数を変えて処理を行い、ラビングローラの表面の帯電量を測定した。また、比較例として、第１除電装置のないラビング処理装置で同様の試験を行い、ラビングローラの表面の帯電量を測定した。その結果を以下の表１に示す。
【００３８】
【表１】
2008102270.tif 000003
表１から分かるように、第１除電装置のない比較例１〜４では、いずれも帯電量が４．０ｋＶと非常に高くなった。これに対して、第１除電装置を設けてラビングローラの表面を除電した実施例１〜４では、いずれも帯電量が０．５ｋＶと非常に低くなった。さらに、上記の実施例１〜４、比較例１〜４でラビング処理した透明フィルムを用い、以下のように光学補償シートを製造した場合、比較例１〜４で製造した光学補償シートよりも、実施例１〜４で製造した光学補償シートの方が輝点欠陥の発生率が低いという結果が得られた。
【００３９】
（配向膜を用いた光学補償シートの作成）
１）得られた配向膜を有するフィルムを、連続して２０〜６０ｍ／分で搬送しながら、配向膜上に、ディスコティック化合物物に、光重合開始剤（イルガキュア９０７、日本チバガイギー（株）製）を上記混合物に対して１重量％添加した混合物の１０重量％メチルエチルケトン溶液（塗布液）を、ワイヤーバー塗布機又はイクストルージョン塗布機により、塗布速度２０〜６０ｍ／分、塗布量５〜１０ｃｃ／ｍ2 で塗布し、次いで乾燥及び加熱ゾーンを通過させた。乾燥ゾーンは常温、加熱ゾーンは１３０℃に調製した。塗布後３〜１０秒後に乾燥ゾーンに入り、３〜１０秒後加熱ゾーンに入った。加熱ゾーンは約２〜３分で通過した。
【００４０】
２）次いで、この配向膜及び液晶層が塗布されたフィルムを、連続して２０〜６０ｍ／分で搬送しながら、液晶層の表面に紫外線ランプにより紫外線を照射した。即ち、上記加熱ゾーンを通過したフィルムは、紫外線照射装置（紫外線ランプ：出力１６０Ｗ／ｃｍ、発光長１．６ｍ）により、照度６００〜８００ｍＷの紫外線を４〜１０秒間照射し、液晶層を架橋させた。
【００４１】
３）さらに配向膜及び液晶層が形成された透明フィルムは、検査装置により透明フィルム表面の光学特性が測定され、検査を行い、次いで、液晶層表面に保護フィルムをラミネート機により積層し、巻き取り装置により巻き取って、長尺状光学補償シートを得た。
【図面の簡単な説明】
【００４２】
【図１】本実施の形態のラビング処理装置を模式的に示す構成図
【図２】比較例のラビング処理装置を模式的に示す構成図
【符号の説明】
【００４３】
１０…ラビング処理装置、１２…透明フィルム、１４…ローラ、１６…ラビングローラ、１８…第１除電装置、２０…第１除塵装置、２１…第２除塵装置、２２…第３除塵装置、２４…第２除電装置、２６…エアプレス、２８…軟Ｘ線除電器
【図１】
2008102270.tif 000004
【図２】
2008102270.tif 000005